(57)【要約】  本発明は、リン酸鉄リチウム系正極活物質、分散剤、および溶媒を含み、前記分散剤が水素化ニトリルブタジエンゴム（Ｈｙｄｒｏｇｅｎａｔｅｄ  Ｎｉｔｒｉｌｅ  ＢｕｔａｄｉｅｎｅＲｕｂｂｅｒ、ＨＮＢＲ）を含む正極活物質プレ分散体組成物、それを用いて製造された二次電池正極用スラリー組成物、二次電池用正極、およびそれを含むリチウム二次電池に関する。
2020515014.tif 000002
【特許請求の範囲】
【請求項１】
リン酸鉄リチウム系正極活物質、分散剤、および溶媒を含み、
前記分散剤が水素化ニトリルブタジエンゴム（ＨＮＢＲ）を含む、正極活物質プレ分散体組成物。
【請求項２】
前記水素化ニトリルブタジエンゴム（ＨＮＢＲ）の分散剤は、水素化ニトリルブタジエンゴム（ＨＮＢＲ）の全重量に対して、アクリロニトリル（ＡＮ）由来の繰り返し単位の含有量が２０〜５０重量％のものである、請求項１に記載の正極活物質プレ分散体組成物。
【請求項３】
前記水素化ニトリルブタジエンゴム（ＨＮＢＲ）の分散剤は、水素化ブタジエン（ＨＢＤ）の割合が下記式１を満たし、
［式１］
１（％）≦ＨＢＤｗｔ％／（ＢＤ＋ＨＢＤ）ｗｔ％×１００≦３０（％）
前記式１中、ＨＢＤｗｔ％は、水素化ニトリルブタジエンゴム（ＨＮＢＲ）の全重量に対する、水素化ブタジエン（ＨＢＤ）由来の繰り返し単位の重量％であり、（ＢＤ＋ＨＢＤ）ｗｔ％は、水素化ニトリルブタジエンゴム（ＨＮＢＲ）の全重量に対する、ブタジエン（ＢＤ）由来の繰り返し単位と水素化ブタジエン（ＨＢＤ）由来の繰り返し単位の重量％である、請求項１に記載の正極活物質プレ分散体組成物。
【請求項４】
前記水素化ニトリルブタジエンゴム（ＨＮＢＲ）の分散剤の重量平均分子量（ＭＷ）が１０，０００〜７００，０００である、請求項１に記載の正極活物質プレ分散体組成物。
【請求項５】
前記リン酸鉄リチウム系正極活物質は、平均粒径（Ｄ５０）が２μｍ未満の一次粒子である、請求項１に記載の正極活物質プレ分散体組成物。
【請求項６】
前記水素化ニトリルブタジエンゴム（ＨＮＢＲ）の分散剤は、正極活物質１００重量部に対して０．８〜１．５重量部で含まれる、請求項１に記載の正極活物質プレ分散体組成物。
【請求項７】
前記リン酸鉄リチウム系正極活物質が下記化学式１で表され、
［化学式１］
Ｌｉ１＋ａＦｅ１−ｘＭｘＰＯ４−ｂＡｂ
前記化学式１中、Ｍは、Ｍｎ、Ｎｉ、Ｃｏ、Ｃｕ、Ｓｃ、Ｔｉ、Ｃｒ、Ｖ、およびＺｎからなる群から選択される何れか一つ以上であり、Ａは、Ｓ、Ｓｅ、Ｆ、Ｃｌ、およびＩからなる群から選択される何れか一つ以上であり、−０．５＜ａ＜０．５、０≦ｘ＜０．５、０≦ｂ≦０．１である、請求項１に記載の正極活物質プレ分散体組成物。
【請求項８】
前記正極活物質プレ分散体組成物の粘度が２，０００〜２０，０００ｃｐｓ（２５℃）である、請求項１に記載の正極活物質プレ分散体組成物。
【請求項９】
請求項１から８のいずれか一項に記載の正極活物質プレ分散体組成物に、導電材およびバインダーをさらに含む、二次電池正極用スラリー組成物。
【請求項１０】
前記バインダーは、ポリビニリデンフルオライド（ＰＶＤＦ）、ビニリデンフルオライド−ヘキサフルオロプロピレン共重合体（ＰＶＤＦ‐ｃｏ‐ＨＦＰ）、ポリビニルアルコール、ポリアクリロニトリル、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンポリマー（ＥＰＤＭ）、スルホン化ＥＰＤＭ、スチレンブタジエンゴム（ＳＢＲ）、およびフッ素ゴムからなる群から選択される何れか一つ以上またはこれらの共重合体である、請求項９に記載の二次電池正極用スラリー組成物。
【請求項１１】
前記導電材は、カーボンブラック、黒鉛、炭素繊維、カーボンナノチューブ、アセチレンブラック、ケッチェンブラック、チャンネルブラック、ファーネスブラック、ランプブラック、サーマルブラック、金属粉末、金属繊維、導電性金属酸化物、導電性ウィスカー、伝導性高分子からなる群から選択される何れか一つ以上である、請求項９に記載の二次電池正極用スラリー組成物。
【請求項１２】
請求項９に記載の二次電池正極用スラリー組成物を用いて製造された二次電池用正極。
【請求項１３】
リン酸鉄リチウム系正極活物質、分散剤、導電材、およびバインダーを含み、
前記分散剤が水素化ニトリルブタジエンゴム（ＨＮＢＲ）を含む、二次電池用正極。
【請求項１４】
前記水素化ニトリルブタジエンゴム（ＨＮＢＲ）の分散剤は、水素化ニトリルブタジエンゴム（ＨＮＢＲ）の全重量に対してアクリロニトリル（ＡＮ）由来の繰り返し単位の含有量が２０〜５０重量％のものである、請求項１３に記載の二次電池用正極。
【請求項１５】
前記水素化ニトリルブタジエンゴム（ＨＮＢＲ）の分散剤は、水素化ブタジエン（ＨＢＤ）の割合が下記式１を満たし、
［式１］
１（％）≦ＨＢＤｗｔ％／（ＢＤ＋ＨＢＤ）ｗｔ％×１００≦３０（％）
前記式１中、ＨＢＤｗｔ％は、水素化ニトリルブタジエンゴム（ＨＮＢＲ）の全重量に対する、水素化ブタジエン（ＨＢＤ）由来の繰り返し単位の重量％であり、（ＢＤ＋ＨＢＤ）ｗｔ％は、水素化ニトリルブタジエンゴム（ＨＮＢＲ）の全重量に対する、ブタジエン（ＢＤ）由来の繰り返し単位と水素化ブタジエン（ＨＢＤ）由来の繰り返し単位の重量％である、請求項１３に記載の二次電池用正極。
【請求項１６】
前記水素化ニトリルブタジエンゴム（ＨＮＢＲ）の分散剤の重量平均分子量（ＭＷ）が１０，０００〜７００，０００である、請求項１３に記載の二次電池用正極。
【請求項１７】
前記リン酸鉄リチウム系正極活物質は、平均粒径（Ｄ５０）が２μｍ未満の一次粒子である、請求項１３に記載の二次電池用正極。
【請求項１８】
請求項１２に記載の二次電池用正極を含むリチウム二次電池。
【発明の詳細な説明】
【技術分野】
【０００１】
本出願は、２０１７年３月２２日付けの韓国特許出願第１０-２０１７‐００３６３３４号および２０１８年３月２２日付けの韓国特許出願第１０-２０１８‐００３３２５３号に基づく優先権の利益を主張し、該当韓国特許出願の文献に開示された全ての内容は、本明細書の一部として組み込まれる。
【０００２】
本発明は、正極活物質プレ分散体組成物、二次電池正極用スラリー組成物、二次電池用正極、およびそれを含むリチウム二次電池に関する。
【背景技術】
【０００３】
モバイル機器に関する技術開発と需要の増加に伴い、エネルギー源として二次電池の需要が急激に増加している。このような二次電池の中でも、高いエネルギー密度と電圧を有し、サイクル寿命が長く、自己放電率が低いリチウム二次電池が商用化されて広く用いられている。
【０００４】
従来のリチウム二次電池は、正極活物質の主成分として、作用電圧が高く、容量特性に優れたリチウム含有コバルト酸化物（ＬｉＣｏＯ２）を使用していたが、前記リチウム含有コバルト酸化物は、脱リチウムによる結晶構造の不安定化によって熱的特性が非常に悪く、高価であるため、リチウム二次電池を大量生産することが困難であるという問題があった。
【０００５】
近年、リチウムに比べて、〜３．５Ｖの電圧、約３．６ｇ／ｃｍ３の高い容積密度、約１７０ｍＡｈ／ｇの理論容量を有し、且つコバルトに比べて高温安定性に優れるだけでなく、価格も安いリン酸鉄リチウム（ＬｉＦｅＰＯ４）系化合物が、リチウム二次電池の正極活物質として注目されている。
【０００６】
前記リン酸鉄リチウム系正極活物質は、構造的に非常に安定した正極活物質であるが、電気伝導度およびイオン伝導度が低いという欠点がある。そこで、リン酸鉄リチウム系正極活物質の表面に炭素をコーティングして電気伝導度を改善し、リン酸鉄リチウム系正極活物質の粒子サイズを減少させてイオン伝導度を改善して適用している。
【０００７】
しかし、正極活物質の粒子サイズの減少により比表面積が増加し、正極活物質粒子同士の凝集が激しく発生して分散しにくくなるという問題があった。
【発明の概要】
【発明が解決しようとする課題】
【０００８】
本発明は、粒子サイズを減少させたリン酸鉄リチウム系正極活物質の凝集を抑え、分散性を向上させ、粘度を低めて流れ性を改善し、最終固形分の含量を増加させた正極活物質プレ分散体組成物、二次電池正極用スラリー組成物、二次電池用正極、およびそれを含むリチウム二次電池を提供することを目的とする。
【課題を解決するための手段】
【０００９】
本発明は、リン酸鉄リチウム系正極活物質、分散剤、および溶媒を含み、前記分散剤が水素化ニトリルブタジエンゴム（Ｈｙｄｒｏｇｅｎａｔｅｄ  Ｎｉｔｒｉｌｅ  ＢｕｔａｄｉｅｎｅＲｕｂｂｅｒ、ＨＮＢＲ）を含む、正極活物質プレ分散体組成物を提供する。
【００１０】
また、本発明は、前記正極活物質プレ分散体組成物に、導電材およびバインダーをさらに含む、二次電池正極用スラリー組成物を提供する。
【００１１】
また、本発明は、二次電池正極用スラリー組成物を用いて製造された二次電池用正極、およびそれを含むリチウム二次電池を提供する。
【発明の効果】
【００１２】
本発明によると、粒子サイズを減少させたリン酸鉄リチウム系正極活物質の凝集を抑え、分散性を向上させることで分散粒径を低めることができ、正極活物質プレ分散体および正極スラリーの粘度を低めて流れ性を改善することで、工程性を向上させ、最終固形分の含量を増加させることができる。
【図面の簡単な説明】
【００１３】
【図１】実施例１〜５および比較例１による正極活物質プレ分散体の分散時間毎の粒径変化を示したグラフである。
【図２】実施例１〜５および比較例１による正極活物質プレ分散体の分散時間毎の粘度変化を示したグラフである。
【発明を実施するための形態】
【００１４】
以下、本発明が容易に理解されるように、本発明をより詳細に説明する。この際、本明細書および請求の範囲で用いられている用語や単語は、通常的もしくは辞書的な意味に限定して解釈してはならず、発明者らは、自分の発明を最善の方法で説明するために、用語の概念を適切に定義することができるという原則に則って、本発明の技術的思想に合致する意味と概念で解釈すべきである。
【００１５】
本発明の正極活物質プレ分散体組成物は、リン酸鉄リチウム系正極活物質、分散剤、および溶媒を含み、前記分散剤が水素化ニトリルブタジエンゴム（Ｈｙｄｒｏｇｅｎａｔｅｄ  Ｎｉｔｒｉｌｅ  ＢｕｔａｄｉｅｎｅＲｕｂｂｅｒ、ＨＮＢＲ）を含む。
【００１６】
本発明は、リン酸鉄リチウム系正極活物質の分散性を向上させるために、溶媒にリン酸鉄リチウム系正極活物質と分散剤をともに投入し、リン酸鉄リチウム系正極活物質をプレ分散させた正極活物質プレ分散体組成物を提供する。リン酸鉄リチウム系正極活物質をプレ分散させた正極活物質プレ分散体組成物を製造し、後で導電材およびバインダーを混合して正極スラリー組成物を製造する。
【００１７】
この際、本発明の正極活物質プレ分散体組成物には分散剤が必ず含まれるべきであるが、本発明は、正極活物質プレ分散体の分散剤として、水素化ニトリルブタジエンゴム（ＨＮＢＲ）を含む。前記水素化ニトリルブタジエンゴム（ＨＮＢＲ）は、ニトリルブタジエンゴム（ＮＢＲ）を水素添加反応させることで、本来にニトリルブタジエンゴム（ＮＢＲ）に含まれていた二重結合が単結合となったものを意味する。
【００１８】
前記水素化ニトリルブタジエンゴム（ＨＮＢＲ）分散剤は、水素化ニトリルブタジエンゴム（ＨＮＢＲ）の全重量に対して、アクリロニトリル（Ａｃｒｙｌｏｎｉｔｒｉｌｅ、ＡＮ）由来の繰り返し単位の含有量が２０〜５０重量％であってもよく、より好ましくは２５〜４５重量％、最も好ましくは３０〜４０重量％であってもよい。
【００１９】
前記水素化ニトリルブタジエンゴム（ＨＮＢＲ）分散剤は、水素化ブタジエン（Ｈｙｄｒｏｇｅｎａｔｅｄ  ｂｕｔａｄｉｅｎｅ、ＨＢＤ）の割合が下記式１を満たしてもよい。
【００２０】
［式１］
１（％）≦ＨＢＤｗｔ％／（ＢＤ＋ＨＢＤ）ｗｔ％×１００≦３０（％）
【００２１】
前記式１中、ＨＢＤｗｔ％は、水素化ニトリルブタジエンゴム（ＨＮＢＲ）の全重量に対する、水素化ブタジエン（ＨＢＤ）由来の繰り返し単位の重量％であり、（ＢＤ＋ＨＢＤ）ｗｔ％は、水素化ニトリルブタジエンゴム（ＨＮＢＲ）の全重量に対する、ブタジエン（ＢＤ）由来の繰り返し単位と水素化ブタジエン（ＨＢＤ）由来の繰り返し単位の重量％である。
【００２２】
より好ましくは、前記式１の水素化ブタジエン（ＨＢＤ）の割合は５〜２５％であり、最も好ましくは１０〜２５％であってもよい。
【００２３】
前記式１の水素化ブタジエン（ＨＢＤ）の割合が１％未満である場合には、正極活物質の表面にコーティングされた炭素コーティング表面との結合力が低下し、分散液の製造時に湿潤が円滑になされないため、分散性が低下し得る。また、前記式１の水素化ブタジエン（ＨＢＤ）の割合が３０％を超える場合には、水素化ニトリルブタジエンゴムの分散媒に対する溶解度が減少し得る。
【００２４】
前記水素化ニトリルブタジエンゴム（ＨＮＢＲ）分散剤は、重量平均分子量（ＭＷ）が１０，０００〜７００，０００であり、より好ましくは２５，０００〜６００，０００、最も好ましくは２００，０００〜４００，０００であってもよい。
【００２５】
前記正極活物質プレ分散体組成物に含まれているリン酸鉄リチウム系正極活物質は、平均粒径（Ｄ５０）が１μｍ未満の一次粒子であってもよい。
【００２６】
リン酸鉄リチウム系正極活物質は、構造的に非常に安定した正極活物質であるが、電気伝導度およびイオン伝導度が低いという欠点がある。そこで、リン酸鉄リチウム系正極活物質の表面に炭素をコーティングして電気伝導度を改善し、リン酸鉄リチウム系正極活物質の粒子サイズを減少させてイオン伝導度を改善して適用している。
【００２７】
従来は、このようにリン酸鉄リチウム系正極活物質の粒子サイズを減少させていたため、正極活物質粒子同士の凝集が激しく発生し、分散が困難であった。
【００２８】
しかし、本発明は、水素化ニトリルブタジエンゴム（ＨＮＢＲ）分散剤を用いてリン酸鉄リチウム系正極活物質をプレ分散させた正極活物質プレ分散体組成物を提供することで、粒子サイズを減少させたリン酸鉄リチウム系正極活物質の分散性の問題を解決した。
【００２９】
そこで、本発明の正極活物質プレ分散体組成物に含まれているリン酸鉄リチウム系正極活物質は、平均粒径（Ｄ５０）が２μｍ未満の一次粒子として分散されており、より好ましくは１．２μｍ未満、さらに好ましくは１μｍ未満、最も好ましくは０．８μｍ未満の一次粒子として分散されていてもよい。
【００３０】
前記リン酸鉄リチウム系正極活物質は、下記化学式１で表されてもよい。
【００３１】
［化学式１］
Ｌｉ１＋ａＦｅ１−ｘＭｘＰＯ４−ｂＡｂ
【００３２】
前記化学式１中、Ｍは、Ｍｎ、Ｎｉ、Ｃｏ、Ｃｕ、Ｓｃ、Ｔｉ、Ｃｒ、Ｖ、およびＺｎからなる群から選択される何れか一つ以上であり、Ａは、Ｓ、Ｓｅ、Ｆ、Ｃｌ、およびＩからなる群から選択される何れか一つ以上であり、−０．５＜ａ＜０．５、０≦ｘ＜０．５、０≦ｂ≦０．１であってもよい。
【００３３】
例えば、前記リン酸鉄リチウム系正極活物質はＬｉＦｅＰＯ４であってもよい。また、前記リン酸鉄リチウム系正極活物質は、電気伝導度を向上させるために、粒子表面に炭素系物質がコーティングされてもよい。
【００３４】
前記正極活物質プレ分散体組成物は、正極活物質１００重量部に対して、前記水素化ニトリルブタジエンゴム（ＨＮＢＲ）分散剤を０．８〜１．５重量部で含んでもよく、より好ましくは０．８〜１．３重量部、最も好ましくは１〜１．２重量部で含んでもよい。前記水素化ニトリルブタジエンゴム（ＨＮＢＲ）分散剤が０．８重量部未満で含まれる場合、分散粒径が減少するにつれて正極活物質の表面積が増加し、増加された正極活物質の表面を分散剤が十分に包めないため、粘度が大きく上昇し得る。また、その含量が１．５重量部を超える場合には、正極活物質の表面に吸着されなかった過量の分散剤が溶媒中に存在し、粘度上昇の原因となり得る。
【００３５】
前記溶媒としては、当技術分野において一般に用いられる溶媒であればよく、ジメチルスルホキシド（ｄｉｍｅｔｈｙｌ  ｓｕｌｆｏｘｉｄｅ、ＤＭＳＯ）、イソプロピルアルコール（ｉｓｏｐｒｏｐｙｌ  ａｌｃｏｈｏｌ）、Ｎ−メチルピロリドン（ＮＭＰ）、アセトン（ａｃｅｔｏｎｅ）、または水などが挙げられ、これらのうち一種が単独で、または二種以上の混合物が用いられてもよく、より好ましくはＮ−メチルピロリドン（ＮＭＰ）が使用できる。
【００３６】
前記正極活物質プレ分散体の粘度は２，０００〜２０，０００ｃｐｓ（２５℃）であってもよく、より好ましくは９，０００〜１４，０００ｃｐｓ（２５℃）、最も好ましくは１０，０００〜１３，５００ｃｐｓ（２５℃）であってもよい。
【００３７】
また、本発明は、前記正極活物質プレ分散体組成物に、導電材およびバインダーをさらに混合して製造された二次電池正極用スラリー組成物を提供する。また、前記二次電池正極用スラリー組成物は、導電材およびバインダーの混合とともに、追加溶媒をさらに混合して製造されてもよい。
【００３８】
前記導電材は、電極に導電性を付与するために用いられるものであって、構成される二次電池において、化学変化を引き起こすことなく、且つ電気伝導性を有するものであれば特に制限されずに使用可能である。具体的な例としては、天然黒鉛や人造黒鉛などの黒鉛；カーボンブラック、アセチレンブラック、ケッチェンブラック、チャンネルブラック、ファーネスブラック、ランプブラック、サーマルブラック、カーボンナノチューブ、炭素繊維などの炭素系物質；銅、ニッケル、アルミニウム、銀などの金属粉末または金属繊維；酸化亜鉛、チタン酸カリウムなどの導電性ウィスカー；酸化チタンなどの導電性金属酸化物；およびポリフェニレン誘導体などの導電性高分子からなる群から選択される何れか一つ以上が挙げられる。前記導電材は、正極用スラリー組成物の総重量に対して１〜３０重量％で含まれてもよい。
【００３９】
前記バインダーは、正極活物質粒子同士の付着、および正極活物質と集電体との接着力を向上させる役割を果たす。具体的な例としては、ポリビニリデンフルオライド（ＰＶＤＦ）、ビニリデンフルオライド‐ヘキサフルオロプロピレン共重合体（ＰＶＤＦ‐ｃｏ‐ＨＦＰ）、ポリビニルアルコール、ポリアクリロニトリル（ｐｏｌｙａｃｒｙｌｏｎｉｔｒｉｌｅ）、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン‐プロピレン‐ジエンポリマー（ＥＰＤＰ）、スルホン化ＥＰＤＭ、スチレンブタジエンゴム（ＳＢＲ）、フッ素ゴムからなる群から選択される何れか一つ以上またはこれらの共重合体が挙げられる。前記バインダーは、正極用スラリー組成物の総重量に対して１〜３０重量％で含まれてもよい。
【００４０】
前記追加溶媒としては、前記正極活物質プレ分散体組成物と同様に、ジメチルスルホキシド（ｄｉｍｅｔｈｙｌ  ｓｕｌｆｏｘｉｄｅ、ＤＭＳＯ）、イソプロピルアルコール（ｉｓｏｐｒｏｐｙｌ  ａｌｃｏｈｏｌ）、Ｎ‐メチルピロリドン（ＮＭＰ）、アセトン（ａｃｅｔｏｎｅ）、または水などが挙げられ、これらのうち一種が単独で、または二種以上の混合物が用いられてもよく、より好ましくはＮ−メチルピロリドン（ＮＭＰ）が使用でき、正極活物質プレ分散体組成物での溶媒と同一の溶媒を使用してもよい。
【００４１】
このように本発明の正極活物質プレ分散体組成物を用いて形成された正極用スラリー組成物は、リン酸鉄リチウム系正極活物質の分散性が改善され、正極スラリーの粘度が低くなり流れ性が改善されて工程性が向上し、最終正極スラリーの固形分が増加されることができる。
【００４２】
また、本発明は、上記の二次電池正極用スラリー組成物を用いて製造された二次電池用正極を提供する。前記二次電池用正極は、リン酸鉄リチウム系正極活物質、分散剤、導電材、およびバインダーを含み、前記分散剤が水素化ニトリルブタジエンゴム（Ｈｙｄｒｏｇｅｎａｔｅｄ  Ｎｉｔｒｉｌｅ  ＢｕｔａｄｉｅｎｅＲｕｂｂｅｒ、ＨＮＢＲ）を含む。前記リン酸鉄リチウム系正極活物質、分散剤、導電材、およびバインダーは、上述の正極活物質プレ分散体組成物および正極用スラリー組成物についての説明と同様であるため、重複内容は省略する。
【００４３】
かかる本発明の二次電池用正極は、リン酸鉄リチウム系正極活物質の分散性が改善されることにより、バインダーが正極活物質に均一に分布するため、接着力が改善されることができる。また、最終正極スラリーの固形分が増加することにより、スラリーの溶媒を揮発させる時に発生するバインダーのマイグレーション（ｍｉｇｒａｔｉｏｎ）現象を低減させることができるため、集電体と正極活物質層との接着力を改善することができる。
【００４４】
具体的に、前記正極は、正極集電体と、前記正極集電体の少なくとも一面に位置し、上記の正極用スラリー組成物を用いて形成した正極活物質層と、を含む。
【００４５】
前記正極集電体としては、電池に化学的変化を誘発することなく、且つ導電性を有するものであれば特に制限されるものではなく、例えば、ステンレス鋼、アルミニウム、ニッケル、チタン、焼成炭素、またはアルミニウムやステンレス鋼の表面に炭素、ニッケル、チタン、銀などで表面処理を施したものなどが用いられてもよい。また、前記正極集電体は、通常、３〜５００μｍの厚さを有し、前記集電体の表面上に微細な凹凸を形成することで正極活物質の接着力を高めてもよい。例えば、フィルム、シート、箔、網、多孔質体、発泡体、不織布体などの様々な形態が可能である。
【００４６】
前記正極は、上記の正極用スラリー組成物を使用することを除き、通常の正極の製造方法により製造されることができる。具体的に、上記の正極用スラリー組成物を正極集電体上に塗布した後、乾燥および圧延することで製造されることができる。
【００４７】
また、他の方法として、前記正極は、上記の正極用スラリー組成物を別の支持体上にキャストした後、その支持体から剥離して得られたフィルムを正極集電体上にラミネートすることで製造されてもよい。
【００４８】
また、本発明のさらに他の一例によると、前記正極を含む電気化学素子が提供される。前記電気化学素子は、具体的に、電池、キャパシタなどであってもよく、より具体的にはリチウム二次電池であってもよい。
【００４９】
前記リチウム二次電池は、具体的に、正極と、前記正極と対向して位置する負極と、前記正極と負極との間に介在されるセパレータと、電解質と、を含み、前記正極は上述のとおりである。また、前記リチウム二次電池は、前記正極、負極、セパレータの電極組立体を収納する電池容器と、前記電池容器を密封する密封部材と、を選択的にさらに含んでもよい。
【００５０】
前記リチウム二次電池において、前記負極は、負極集電体と、前記負極集電体上に位置する負極活物質層と、を含む。
【００５１】
前記負極集電体としては、電池に化学的変化を誘発することなく、且つ高い導電性を有するものであれば特に制限されるものではなく、例えば、銅、ステンレス鋼、アルミニウム、ニッケル、チタン、焼成炭素、銅やステンレス鋼の表面に炭素、ニッケル、チタン、銀などで表面処理を施したもの、アルミニウム−カドミウム合金などが用いられてもよい。また、前記負極集電体は、通常、３μｍ〜５００μｍの厚さを有し、正極集電体と同様に、前記集電体の表面に微細な凹凸を形成することで、負極活物質の結合力を強化させてもよい。例えば、フィルム、シート、箔、網、多孔質体、発泡体、不織布体などの様々な形態が可能である。
【００５２】
前記負極活物質層は、負極活物質とともに、選択的にバインダーおよび導電材を含む。
【００５３】
前記負極活物質としては、リチウムの可逆的な挿入および脱離が可能な化合物が使用可能である。具体的な例としては、人造黒鉛、天然黒鉛、黒鉛化炭素繊維、非晶質炭素などの炭素質材料；Ｓｉ、Ａｌ、Ｓｎ、Ｐｂ、Ｚｎ、Ｂｉ、Ｉｎ、Ｍｇ、Ｇａ、Ｃｄ、Ｓｉ合金、Ｓｎ合金、またはＡｌ合金など、リチウムと合金化が可能な金属質化合物；ＳｉＯβ（０＜β＜２）、ＳｎＯ２、バナジウム酸化物、リチウムバナジウム酸化物のように、リチウムをドープおよび脱ドープできる金属酸化物；またはＳｉ‐Ｃ複合体またはＳｎ‐Ｃ複合体のように、前記金属質化合物と炭素質材料を含む複合物などが挙げられ、これらのうち何れか一つまたは二つ以上の混合物が使用可能である。また、前記負極活物質として、金属リチウム薄膜が用いられてもよい。また、炭素材料としては、低結晶性炭素および高結晶性炭素などが何れも使用可能である。低結晶性炭素としては、ソフトカーボン（ｓｏｆｔ  ｃａｒｂｏｎ）およびハードカーボン（ｈａｒｄ  ｃａｒｂｏｎ）が代表的であり、高結晶性炭素としては、無定形、板状、麟片状、球状、または繊維状の天然黒鉛または人造黒鉛、キッシュ黒鉛（Ｋｉｓｈ  ｇｒａｐｈｉｔｅ）、熱分解炭素（ｐｙｒｏｌｙｔｉｃ  ｃａｒｂｏｎ）、メソフェーズピッチ系炭素繊維（ｍｅｓｏｐｈａｓｅ  ｐｉｔｃｈ  ｂａｓｅｄ  ｃａｒｂｏｎ  ｆｉｂｅｒ）、メソカーボンマイクロビーズ（ｍｅｓｏ−ｃａｒｂｏｎ  ｍｉｃｒｏｂｅａｄｓ）、メソフェーズピッチ（Ｍｅｓｏｐｈａｓｅ  ｐｉｔｃｈｅｓ）、および石油と石炭系コークス（ｐｅｔｒｏｌｅｕｍ  ｏｒ  ｃｏａｌ  ｔａｒ  ｐｉｔｃｈ  ｄｅｒｉｖｅｄ  ｃｏｋｅｓ）などの高温焼成炭素が代表的である。
【００５４】
また、前記バインダーおよび導電材は、上述の正極についての説明と同様である。
【００５５】
前記負極活物質層は、一例として、負極集電体上に、負極活物質、および選択的にバインダーおよび導電材を溶媒中に溶解または分散させて製造した負極活物質層形成用組成物を塗布して乾燥するか、または、前記負極活物質層形成用組成物を別の支持体上にキャストした後、その支持体から剥離して得られたフィルムを負極集電体上にラミネートすることで製造されてもよい。
【００５６】
一方、前記リチウム二次電池において、セパレータは、負極と正極を分離し、且つリチウムイオンの移動通路を提供するものであって、リチウム二次電池でセパレータとして通常用いられるものであれば特に制限されずに使用可能であり、特に、電解質のイオン移動に対する抵抗が低く、且つ電解液含浸能に優れたものが好適である。具体的には、多孔性高分子フィルム、例えば、エチレン単独重合体、プロピレン単独重合体、エチレン／ブテン共重合体、エチレン／ヘキセン共重合体、およびエチレン／メタクリレート共重合体などのようなポリオレフィン系高分子で製造した多孔性高分子フィルム、またはこれらの２層以上の積層構造体が使用可能である。また、通常の多孔性不織布、例えば、高融点のガラス繊維、ポリエチレンテレフタレート繊維などからなる不織布が用いられてもよい。また、耐熱性または機械的強度を確保するために、セラミック成分または高分子物質がコーティングされたセパレータが用いられてもよく、選択的に、単層または多層構造として用いられてもよい。
【００５７】
また、本発明で用いられる電解質としては、リチウム二次電池の製造時に使用可能な有機系液体電解質、無機系液体電解質、固体高分子電解質、ゲル型高分子電解質、固体無機電解質、溶融型無機電解質などが挙げられ、これらに限定されるものではない。
【００５８】
具体的に、前記電解質は、有機溶媒およびリチウム塩を含んでもよい。
【００５９】
前記有機溶媒としては、電池の電気化学的反応に関与するイオンが移動可能な媒質の役割を果たすことができるものであれば特に制限されずに使用可能である。具体的に、前記有機溶媒としては、メチルアセテート（ｍｅｔｈｙｌ  ａｃｅｔａｔｅ）、エチルアセテート（ｅｔｈｙｌ  ａｃｅｔａｔｅ）、γ‐ブチロラクトン（γ‐ｂｕｔｙｒｏｌａｃｔｏｎｅ）、ε‐カプロラクトン（ε‐ｃａｐｒｏｌａｃｔｏｎｅ）などのエステル系溶媒；ジブチルエーテル（ｄｉｂｕｔｙｌ  ｅｔｈｅｒ）またはテトラヒドロフラン（ｔｅｔｒａｈｙｄｒｏｆｕｒａｎ）などのエーテル系溶媒；シクロヘキサノン（ｃｙｃｌｏｈｅｘａｎｏｎｅ）などのケトン系溶媒；ベンゼン（ｂｅｎｚｅｎｅ）、フルオロベンゼン（ｆｌｕｏｒｏｂｅｎｚｅｎｅ）などの芳香族炭化水素系溶媒；ジメチルカーボネート（ｄｉｍｅｔｈｙｌｃａｒｂｏｎａｔｅ、ＤＭＣ）、ジエチルカーボネート（ｄｉｅｔｈｙｌｃａｒｂｏｎａｔｅ、ＤＥＣ）、メチルエチルカーボネート（ｍｅｔｈｙｌｅｔｈｙｌｃａｒｂｏｎａｔｅ、ＭＥＣ）、エチルメチルカーボネート（ｅｔｈｙｌｍｅｔｈｙｌｃａｒｂｏｎａｔｅ、ＥＭＣ）、エチレンカーボネート（ｅｔｈｙｌｅｎｅ  ｃａｒｂｏｎａｔｅ、ＥＣ）、プロピレンカーボネート（ｐｒｏｐｙｌｅｎｅ  ｃａｒｂｏｎａｔｅ、ＰＣ）などのカーボネート系溶媒；エチルアルコール、イソプロピルアルコールなどのアルコール系溶媒；Ｒ‐ＣＮ（Ｒは、炭素数２〜２０の直鎖状、分岐状、または環構造の炭化水素基であり、二重結合芳香環またはエーテル結合を含んでもよい）などのニトリル類；ジメチルホルムアミドなどのアミド類；１，３‐ジオキソランなどのジオキソラン類；またはスルホラン（ｓｕｌｆｏｌａｎｅ）類などが用いられてもよい。中でも、カーボネート系溶媒が好ましく、電池の充放電性能を高めることができる高いイオン伝導度および高誘電率を有する環状カーボネート（例えば、エチレンカーボネートまたはプロピレンカーボネートなど）と、低粘度の直鎖状カーボネート系化合物（例えば、エチルメチルカーボネート、ジメチルカーボネート、またはジエチルカーボネートなど）との混合物がより好ましい。この際、環状カーボネートと直鎖状カーボネートは、約１：１〜約１：９の体積比で混合して用いることが、電解液の性能に優れてよい。
【００６０】
前記リチウム塩としては、リチウム二次電池で用いられるリチウムイオンを提供できる化合物であれば特に制限されずに使用可能である。具体的に、前記リチウム塩としては、ＬｉＰＦ６、ＬｉＣｌＯ４、ＬｉＡｓＦ６、ＬｉＢＦ４、ＬｉＳｂＦ６、ＬｉＡｌ０４、ＬｉＡｌＣｌ４、ＬｉＣＦ３ＳＯ３、ＬｉＣ４Ｆ９ＳＯ３、ＬｉＮ（Ｃ２Ｆ５ＳＯ３）２、ＬｉＮ（Ｃ２Ｆ５ＳＯ２）２、ＬｉＮ（ＣＦ３ＳＯ２）２、ＬｉＣｌ、ＬｉＩ、またはＬｉＢ（Ｃ２Ｏ４）２などが用いられてもよい。前記リチウム塩の濃度は、０．１〜２．０Ｍの範囲内で用いることが好ましい。リチウム塩の濃度が前記範囲内である場合、電解質が適切な伝導度および粘度を有するため、優れた電解質性能を示すことができ、リチウムイオンが効果的に移動することができる。
【００６１】
前記電解質には、上記の電解質の構成成分の他にも、電池の寿命特性の向上、電池容量減少の抑制、電池の放電容量の向上などを目的として、例えば、ジフルオロエチレンカーボネートなどのようなハロアルキレンカーボネート系化合物、ピリジン、トリエチルホスファイト、トリエタノールアミン、環状エーテル、エチレンジアミン、ｎ‐グライム（ｇｌｙｍｅ）、ヘキサリン酸トリアミド、ニトロベンゼン誘導体、硫黄、キノンイミン染料、Ｎ‐置換オキサゾリジノン、Ｎ，Ｎ‐置換イミダゾリジン、エチレングリコールジアルキルエーテル、アンモニウム塩、ピロール、２‐メトキシエタノール、または三塩化アルミニウムなどの添加剤が一種以上さらに含まれてもよい。この際、前記添加剤は、電解質の総重量に対して０．１〜５重量％で含まれてもよい。
【００６２】
上記のように、本発明による正極活物質を含むリチウム二次電池は、優れた放電容量、出力特性、および容量維持率を安定して示すため、携帯電話、ノート型パソコン、デジタルカメラなどの携帯用機器、およびハイブリッド電気自動車（ｈｙｂｒｉｄ  ｅｌｅｃｔｒｉｃ  ｖｅｈｉｃｌｅ、ＨＥＶ）などの電気自動車分野などに有用である。
【００６３】
これにより、本発明の他の態様によると、前記リチウム二次電池を単位セルとして含む電池モジュール、およびそれを含む電池パックが提供される。
【００６４】
前記電池モジュールまたは電池パックは、パワーツール（Ｐｏｗｅｒ  Ｔｏｏｌ）；電気自動車（Ｅｌｅｃｔｒｉｃ  Ｖｅｈｉｃｌｅ、ＥＶ）、ハイブリッド電気自動車、およびプラグインハイブリッド電気自動車（Ｐｌｕｇ‐ｉｎ  Ｈｙｂｒｉｄ  Ｅｌｅｃｔｒｉｃ  Ｖｅｈｉｃｌｅ、ＰＨＥＶ）を含む電気車；または電力貯蔵用システムの何れか一つ以上の中大型デバイスの電源として利用されることができる。
【００６５】
本発明のリチウム二次電池の外形は特に制限されないが、缶を用いた円筒形、角形、パウチ（ｐｏｕｃｈ）形、またはコイン（ｃｏｉｎ）形などが可能である。
【００６６】
本発明によるリチウム二次電池は、小型デバイスの電源として用いられる電池セルに使用可能であるだけでなく、多数の電池セルを含む中大型電池モジュールにおける単位電池としても好適に使用可能である。
【００６７】
以下、本発明が属する技術分野において通常の知識を有する者が容易に実施できるように、本発明の実施例について詳細に説明する。しかし、本発明は種々の異なる形態で実現可能であり、ここで説明する実施例に限定されない。
【００６８】
［実施例１］
平均粒径（Ｄ５０）１μｍのＬｉＦｅＰＯ４正極活物質１００重量部、ＨＮＢＲ分散剤（ＡＮ３７重量％、ＨＢＤの割合２１％）１重量部、ＮＭＰ溶媒６５．７重量部を混合し、ホモミキサー（Ｈｏｍｏ  ｍｉｘｅｒ）を用いて３０分間湿潤工程を行った。その後、ビーズミル（Ｂｅａｄｓ  ｍｉｌｌ）（Ｂｅａｄｓ  ｓｉｚｅ  １ｍｍ）を用い、３，０００ｒｐｍで９０分間循環（ｃｉｒｃｕｌａｔｉｏｎ）工程を行うことで、正極活物質プレ分散体組成物を製造した。
【００６９】
［実施例２］
ＨＮＢＲ分散剤を０．５重量部混合したことを除き、実施例１と同様に行って正極活物質プレ分散体組成物を製造した。
【００７０】
［実施例３］
ＨＮＢＲ分散剤を２重量部混合したことを除き、実施例１と同様に行って正極活物質プレ分散体組成物を製造した。
【００７１】
［実施例４］
分散剤としてＨＮＢＲ分散剤（ＡＮ３７重量％、ＨＢＤの割合１２％）１重量部を混合したことを除き、実施例１と同様に行って正極活物質プレ分散体組成物を製造した。
【００７２】
［実施例５］
分散剤としてＨＮＢＲ分散剤（ＡＮ３７重量％、ＨＢＤの割合２５％）１重量部を混合したことを除き、実施例１と同様に行って正極活物質プレ分散体組成物を製造した。
【００７３】
［比較例１］
平均粒径（Ｄ５０）１μｍのＬｉＦｅＰＯ４正極活物質１００重量部、ＮＭＰ溶媒６６．７重量部を混合し、ホモミキサー（Ｈｏｍｏ  ｍｉｘｅｒ）を用いて３０分間湿潤工程を行った。その後、ビーズミル（Ｂｅａｄｓ  ｍｉｌｌ）（Ｂｅａｄｓ  ｓｉｚｅ  １ｍｍ）を用い、３，０００ｒｐｍで１５分間循環（ｃｉｒｃｕｌａｔｉｏｎ）工程を行うことで、正極活物質プレ分散体組成物を製造した。
【００７４】
ＨＮＢＲ分散剤を投入していない比較例１の場合、ビーズミル分散工程で正極活物質の比表面積と体積が大きくなり、粘度が急激に増加したため、１５分後には分散工程がなされなかった。
【００７５】
［比較例１］
正極活物質として平均粒径（Ｄ５０）１μｍのＬｉＦｅＰＯ４、導電材としてカーボンブラック、バインダーとしてＰＶＤＦを、ＮＭＰ溶媒に、８５:１０:５の割合（重量比）で混合して正極スラリー組成物を製造した。
【００７６】
正極活物質プレ分散体を製造せず、正極活物質、導電材、バインダーを一度に投入して正極スラリーを製造した比較例２の場合、正極活物質の分散が十分になされなかったため、約３０μｍ程度の粗大粉が発生した。このように粗大粉が発生すると、正極スラリーコーティング工程でフィルターの詰まりやコーティング表面に粒が生じるなどの表面不良が発生し得る。
【００７７】
［実験例：分散時間による粒径変化および粘度変化の測定］
前記実施例１〜５および比較例１の正極活物質プレ分散体組成物の製造時に、ビーズミル分散工程で、１５分単位で粒径変化および粘度変化を測定した。
【００７８】
マルバーン（Ｍａｌｖｅｒｎ）社のマスターサイザー（Ｍａｓｔｅｒｓｉｚｅｒ）３０００を用いて粒径を測定した。測定方法としては、１５分単位で正極活物質プレ分散体３ｍｌに１０００倍希釈して粒径を測定し、その結果を下記表１および図１に示した。
【００７９】
ブルックフィールド（Ｂｒｏｏｋｆｉｅｌｄ）社のＤＶ２Ｔ粘度計（ｖｉｓｃｏｍｅｔｅｒ）を用いて粘度を測定した。測定方法としては、１５分単位で正極活物質プレ分散体２５０ｍｌをビーカーに入れて粘度を測定し、その結果を下記表２および図２に示した。
【００８０】
【表１】
2020515014.tif 000003
【００８１】
【表２】
2020515014.tif 000004
【００８２】
前記表１、２、および図１、２を参照すると、ＨＮＢＲ分散剤を混合していない比較例１は、分散効率が低いため、１５分分散時に粒径が著しく大きく、正極活物質の比表面積と体積が大きくなり粘度が急激に増加したため、１５分後には、それ以上分散がなされなかった。一方、本発明の一実施形態に従ってＨＮＢＲ分散剤を混合してプレ分散した実施例１〜５は、正極活物質の粒径が１μｍ未満であって分散が行われた。中でも、分散剤の含量を１重量部として混合した実施例１、４〜５は、分散粒径が減少されながらも、適正量の分散剤を用いることで、粘度の低い正極活物質プレ分散体を製造することができた。
【図１】
2020515014.tif 000005
【図２】
2020515014.tif 000006
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
リン酸鉄リチウム系正極活物質、分散剤、および溶媒を含み、
前記分散剤が水素化ニトリルブタジエンゴム（ＨＮＢＲ）を含む、正極活物質プレ分散体組成物。
【請求項２】
前記水素化ニトリルブタジエンゴム（ＨＮＢＲ）の分散剤は、水素化ニトリルブタジエンゴム（ＨＮＢＲ）の全重量に対して、アクリロニトリル（ＡＮ）由来の繰り返し単位の含有量が２０〜５０重量％のものである、請求項１に記載の正極活物質プレ分散体組成物。
【請求項３】
前記水素化ニトリルブタジエンゴム（ＨＮＢＲ）の分散剤は、水素化ブタジエン（ＨＢＤ）の割合が下記式１を満たし、
［式１］
１（％）≦ＨＢＤｗｔ％／（ＢＤ＋ＨＢＤ）ｗｔ％×１００≦３０（％）
前記式１中、ＨＢＤｗｔ％は、水素化ニトリルブタジエンゴム（ＨＮＢＲ）の全重量に対する、水素化ブタジエン（ＨＢＤ）由来の繰り返し単位の重量％であり、（ＢＤ＋ＨＢＤ）ｗｔ％は、水素化ニトリルブタジエンゴム（ＨＮＢＲ）の全重量に対する、ブタジエン（ＢＤ）由来の繰り返し単位と水素化ブタジエン（ＨＢＤ）由来の繰り返し単位の重量％である、請求項１又は２に記載の正極活物質プレ分散体組成物。
【請求項４】
前記水素化ニトリルブタジエンゴム（ＨＮＢＲ）の分散剤の重量平均分子量（ＭＷ）が１０，０００〜７００，０００である、請求項１から３のいずれか一項に記載の正極活物質プレ分散体組成物。
【請求項５】
前記リン酸鉄リチウム系正極活物質は、平均粒径（Ｄ５０）が２μｍ未満の一次粒子である、請求項１から４のいずれか一項に記載の正極活物質プレ分散体組成物。
【請求項６】
前記水素化ニトリルブタジエンゴム（ＨＮＢＲ）の分散剤は、正極活物質１００重量部に対して０．８〜１．５重量部で含まれる、請求項１から５のいずれか一項に記載の正極活物質プレ分散体組成物。
【請求項７】
前記リン酸鉄リチウム系正極活物質が下記化学式１で表され、
［化学式１］
Ｌｉ１＋ａＦｅ１−ｘＭｘＰＯ４−ｂＡｂ
前記化学式１中、Ｍは、Ｍｎ、Ｎｉ、Ｃｏ、Ｃｕ、Ｓｃ、Ｔｉ、Ｃｒ、Ｖ、およびＺｎからなる群から選択される何れか一つ以上であり、Ａは、Ｓ、Ｓｅ、Ｆ、Ｃｌ、およびＩからなる群から選択される何れか一つ以上であり、−０．５＜ａ＜０．５、０≦ｘ＜０．５、０≦ｂ≦０．１である、請求項１から６のいずれか一項に記載の正極活物質プレ分散体組成物。
【請求項８】
前記正極活物質プレ分散体組成物の粘度が２，０００〜２０，０００ｃｐｓ（２５℃）である、請求項１から７のいずれか一項に記載の正極活物質プレ分散体組成物。
【請求項９】
請求項１から８のいずれか一項に記載の正極活物質プレ分散体組成物に、導電材およびバインダーをさらに含む、二次電池正極用スラリー組成物。
【請求項１０】
前記バインダーは、ポリビニリデンフルオライド（ＰＶＤＦ）、ビニリデンフルオライド−ヘキサフルオロプロピレン共重合体（ＰＶＤＦ‐ｃｏ‐ＨＦＰ）、ポリビニルアルコール、ポリアクリロニトリル、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンポリマー（ＥＰＤＭ）、スルホン化ＥＰＤＭ、スチレンブタジエンゴム（ＳＢＲ）、およびフッ素ゴムからなる群から選択される何れか一つ以上またはこれらの共重合体である、請求項９に記載の二次電池正極用スラリー組成物。
【請求項１１】
前記導電材は、カーボンブラック、黒鉛、炭素繊維、カーボンナノチューブ、アセチレンブラック、ケッチェンブラック、チャンネルブラック、ファーネスブラック、ランプブラック、サーマルブラック、金属粉末、金属繊維、導電性金属酸化物、導電性ウィスカー、伝導性高分子からなる群から選択される何れか一つ以上である、請求項９又は１０に記載の二次電池正極用スラリー組成物。
【請求項１２】
リン酸鉄リチウム系正極活物質、分散剤、導電材、およびバインダーを含み、
前記分散剤が水素化ニトリルブタジエンゴム（ＨＮＢＲ）を含む、二次電池用正極。
【請求項１３】
前記水素化ニトリルブタジエンゴム（ＨＮＢＲ）の分散剤は、水素化ニトリルブタジエンゴム（ＨＮＢＲ）の全重量に対してアクリロニトリル（ＡＮ）由来の繰り返し単位の含有量が２０〜５０重量％のものである、請求項１２に記載の二次電池用正極。
【請求項１４】
前記水素化ニトリルブタジエンゴム（ＨＮＢＲ）の分散剤は、水素化ブタジエン（ＨＢＤ）の割合が下記式１を満たし、
［式１］
１（％）≦ＨＢＤｗｔ％／（ＢＤ＋ＨＢＤ）ｗｔ％×１００≦３０（％）
前記式１中、ＨＢＤｗｔ％は、水素化ニトリルブタジエンゴム（ＨＮＢＲ）の全重量に対する、水素化ブタジエン（ＨＢＤ）由来の繰り返し単位の重量％であり、（ＢＤ＋ＨＢＤ）ｗｔ％は、水素化ニトリルブタジエンゴム（ＨＮＢＲ）の全重量に対する、ブタジエン（ＢＤ）由来の繰り返し単位と水素化ブタジエン（ＨＢＤ）由来の繰り返し単位の重量％である、請求項１２又は１３に記載の二次電池用正極。
【請求項１５】
前記水素化ニトリルブタジエンゴム（ＨＮＢＲ）の分散剤の重量平均分子量（ＭＷ）が１０，０００〜７００，０００である、請求項１２から１４のいずれか一項に記載の二次電池用正極。
【請求項１６】
前記リン酸鉄リチウム系正極活物質は、平均粒径（Ｄ５０）が２μｍ未満の一次粒子である、請求項１２から１５のいずれか一項に記載の二次電池用正極。
【請求項１７】
請求項１２から１６のいずれか一項に記載の二次電池用正極を含むリチウム二次電池。
【国際調査報告】
2020515014.tif 000007
2020515014.tif 000008
2020515014.tif 000009
2020515014.tif 000010